(57)【要約】      （修正有）【課題】露光時の光により発生する分解物や異性化物等による重合物の汚染や装置の汚染が無い光重合開始剤であって、解像度、現像性、深部硬化性及び基板との密着性が良好となる光硬化性組成物を提供し得る光重合開始剤、および該光重合開始剤を含有する光硬化性組成物の提供。【解決手段】下記一般式で表される光重合開始剤。2012072102.tif 000031（式中、Ｒ1及びＲ4〜Ｒ9は、水素原子、ハロゲン原子、アルキル基、アルケニル基、シクロアルキル基などを、Ｒ2は、エステル基を含有するアルキル基を、Ｒ3は、アルキル基を、Ａｒは、アリール基又はヘテロアリール基を示す。）【選択図】なし【特許請求の範囲】
【請求項１】
下記一般式（Ｉ）で表される光重合開始剤。
【化１】
2012072102.tif 000030
（式中、Ｒ1及びＲ4〜Ｒ9は、それぞれ独立に、水素原子、ハロゲン原子、置換もしくは無置換の炭素数１〜２０のアルキル基、置換もしくは無置換の炭素数２〜２０のアルケニル基、置換もしくは無置換の環形成原子数３〜１０のシクロアルキル基、置換もしくは無置換の炭素数４〜２０のシクロアルケニル基、ヒドロキシル基、置換もしくは無置換の炭素数１〜２０のアルコキシ基、置換もしくは無置換の炭素数２〜２０のアルケニルオキシ基、置換もしくは無置換の炭素数１〜２０のアルカノイル基、置換もしくは無置換の炭素数２〜２０のアルケノイル基、置換もしくは無置換の環形成炭素数６〜１４のアリール基又は置換もしくは無置換の環形成原子数３〜１４のヘテロ環基を示す。
Ｒ2は、エステル基を含有する炭素数１〜２０のアルキル基を示す。Ｒ3は、置換または無置換の炭素数７〜２０のアルキル基を示す。
Ａｒは、置換もしくは無置換の環形成炭素数６〜１４のアリール基又は置換もしくは無置換の環形成原子数５〜１４のヘテロアリール基を示す。）
【請求項２】
前記一般式（Ｉ）中、Ｒ3が、置換または無置換の炭素数１３〜２０のアルキル基である、請求項１に記載の光重合開始剤。
【請求項３】
前記一般式（Ｉ）中、Ｒ1が、置換もしくは無置換の炭素数１〜２０のアルキル基である、請求項１又は２に記載の光重合開始剤。
【請求項４】
４０℃以下で液体である、請求項１〜３のいずれかに記載の光重合開始剤。
【請求項５】
請求項１〜４のいずれかに記載の光重合開始剤を含有する光硬化性組成物。
【請求項６】
さらにバインダー樹脂及び／又はエチレン性不飽和結合を有する化合物を含有する、請求項５に記載の光硬化性組成物。
【請求項７】
前記光重合開始剤の含有量が、光硬化性組成物の固形分１００質量部に対して２〜５０質量部である、請求項５又は６に記載の光硬化性組成物。
【請求項８】
溶剤を含有しないか、又は、溶剤を含有するが、該溶剤の含有量が１０質量％以下である、請求項５〜７のいずれかに記載の光硬化性組成物。
【請求項９】
カラーフィルタ用である、請求項５〜８のいずれかに記載の光硬化性組成物。
【請求項１０】
請求項５〜８のいずれかに記載の光硬化性組成物を用いたカラーフィルタ。
【請求項１１】
請求項１０に記載のカラーフィルタと対向基板と、前記カラーフィルタと前記対向基板との間に形成された液晶層とを有する液晶表示装置。
【請求項１２】
請求項５〜８のいずれかに記載の光硬化性組成物を基板に塗布し、乾燥した後、フォトマスクを用いて露光し、次いで現像を行うことによる、パターン形成方法。
【請求項１３】
接着剤用、封止材用又はシール材用である、請求項５〜８のいずれかに記載の光硬化性組成物。
【発明の詳細な説明】
【技術分野】
【０００１】
本発明は、光重合開始剤、光硬化性組成物、該組成物を用いたカラーフィルタ、該カラーフィルタを有する液晶表示装置、及び前記光硬化性組成物を用いたパターン形成方法に関する。さらに詳しくは、光硬化性組成物中のエチレン性不飽和結合を有する化合物やエーテル結合及び／又はエステル結合を有する２５℃で液体の化合物との相溶性が高く、かつ溶剤（前記のエーテル結合及び／又はエステル結合を有する２５℃で液体の化合物を含む。）に対する溶解性が高く、光（特に波長４５０ｎｍ以下の短波長の光）に対する感度が高く、露光時の光により発生する分解物等による重合物の汚染や装置の汚染が無い、４０℃以下で液体の光重合開始剤であって、解像度、現像性、深部硬化性及び基板との密着性が良好となる光硬化性組成物を提供する光重合開始剤、該光重合開始剤を含有する光硬化性組成物、該光硬化性組成物を用いたカラーフィルタ、該カラーフィルタを有する液晶表示装置、及び前記光硬化性組成物を用いたパターン形成方法に関する。
【背景技術】
【０００２】
光硬化性樹脂組成物は、例えばバインダー樹脂や重合性モノマー及び光重合開始剤を含有するものであり、光（粒子線等の放射線を含む電磁波）を照射することにより重合硬化させることができるので、光硬化性インキ、感光性印刷版、カラーフィルタ及び各種フォトレジスト等に用いられ、その他に、接着剤、封止材及びシール剤等にも用いられる。光硬化性樹脂組成物を硬化させる光としては、その取り扱いのし易さや感度等の点から、４５０ｎｍ以下の波長の光（紫外線）が用いられる場合が多く、その光源としては波長３６５ｎｍ、４０５ｎｍ、４３６ｎｍの波長に強い発光を有する高圧水銀灯や、ＫｒＦ及びＡｒＦ等のエキシマレーザーが利用されている。また、より微細なパターン形成に用いられる場合に、電子線やＥＵＶ（極端紫外光：Extreme  Ultra  Violet）等の波長の短い電磁波や放射線の適用が検討されている。
光による硬化は、熱硬化に比べて省エネルギーであることや、フォトマスクを介して照射を行うことにより所望のパターンで硬化できることなどから、種々の用途分野において需要が高く、特に高感度で生産性が向上し得る光重合性開始剤の需要が高まっている。
また、顔料分散法を用いたカラーフィルタは、通常、分散剤等により顔料を分散してなる顔料分散液に光硬化性組成物をガラス基板に塗布して乾燥後、フォトマスクを用いて露光し、現像を行うことによって着色パターンを形成し、加熱することによりパターンを固着して画素を形成する。これらの工程を、色ごとに繰り返してカラーフィルタを形成する。このようなカラーフィルタの画像形成に用いられる光硬化性組成物には、十分な解像性、基板との密着性及び低現像残渣等の特性が求められる。
さらに近年では、色濃度が高い画素やそれ自体が遮光層として機能する光学濃度の高いブラックマトリックス用レジストが利用されており、光硬化性組成物中の着色顔料やカーボンブラック等の黒色顔料の含有量が高くなり、光硬化性組成物の光透過性が下がる傾向にある。その結果、露光光源からの光が、光硬化性樹脂塗膜の深部まで到達せず、解像性、基板との密着性及び現像性等が悪化するという問題があり、生産性や、カラーフィルタに要求される精度、さらには信頼性が低下する。
また、カラーフィルタが形成されるガラス基板は年々大型化しており、大面積露光が行われているため、露光照度が小さくなる傾向があることや、更なる生産性向上のために露光時間の短縮が求められていることから、より高感度の光重合開始剤が必要とされている。
そこで、高感度及び高解像度等を達成し得る光硬化性組成物を得る方法として、光重合開始剤としてオキシムエステル化合物を用いることが提案されている（特許文献１〜３参照）。
【先行技術文献】
【特許文献】
【０００３】
【特許文献１】特許第３８６０１７０号明細書
【特許文献２】特開２００６−３６７５０号公報
【特許文献３】特許第３９９２７２５号明細書
【発明の概要】
【発明が解決しようとする課題】
【０００４】
特許文献１〜３に記載の光重合開始剤では、感度、解像度、現像性、及び相溶性や溶解性、特に光硬化性組成物中のエチレン性不飽和結合を有する化合物（特に（メタ）アクリロイルオキシ基を有する化合物）との相溶性や溶剤に対する溶解性が不十分であり、使用条件に制限があるため、さらなる改善の余地がある。また、特許文献１〜３に記載の光重合開始剤では、露光時の光により発生する分解物がマスクに付着し、その結果、焼付け時のパターン形成不良を起こし、収率の低下を招くことがあった。そこで、発生した分解物が、重合物や装置等を汚染しない光重合開始剤が望まれている。
ところで、従来から光硬化性組成物としては、不飽和ポリエステル樹脂、エポキシ（メタ）アクリレート、ウレタン（メタ）アクリレート、（メタ）アクリル酸エステルモノマー等に代表されるアクリレート樹脂等に光重合開始剤が添加されたものが用いられている。光硬化性組成物は、たとえ光の照射が完全であっても、低分子量の化合物が組成物中に残存しており、これが硬化物から揮発（つまり、アウトガスが発生）するため、経時安定性や耐熱性が不十分という問題があった。これは、未反応の光重合開始剤や、光によって分解又は異性化した光重合開始剤が原因であると考えられている。特に、光硬化性組成物は、電気・電子分野において、接着剤、封止材、シール材等として用いられるが、高精密部品等の先端技術分野においては、部材の腐食や誤作動の原因となることがわかっており、この問題の有効な解決法が望まれている。
また、近年は、従来の溶剤揮散型及び２液型の接着剤、封止材、シール材から、硬化速度が高い無溶剤型及び１液型の接着剤、封止材、シール材が好まれる傾向にあり、この要望に叶う光重合開始剤の開発が切望されている。
【０００５】
よって、本発明の課題は、光硬化性組成物中のエチレン性不飽和結合を有する化合物（特に（メタ）アクリロイルオキシ基を有する化合物）やエーテル結合及び／又はエステル結合を有する２５℃で液体の化合物との相溶性が高く、かつ溶剤（前記のエーテル結合及び／又はエステル結合を有する２５℃で液体の化合物を含む。）に対する溶解性が高く、光（特に波長４５０ｎｍ以下の短波長の光）に対する感度が高く、露光時の光により発生する分解物や異性化物（以下、分解物等と総称する。）等による重合物の汚染や装置の汚染が無い光重合開始剤であって、解像度、現像性、深部硬化性及び基板との密着性が良好となる光硬化性組成物を提供し得る光重合開始剤を提供することである。また、該光重合開始剤を含有する光硬化性組成物、該光硬化性組成物を用いたカラーフィルタ及び該カラーフィルタを有する液晶表示装置を提供することである。さらには、経時安定性及び耐熱性に優れた接着剤、封止材、シール材となり得る光硬化性組成物を提供し得る光重合開始剤を提供することである。
【課題を解決するための手段】
【０００６】
本発明者は、前記課題を達成するために鋭意研究を重ねた結果、後述する一般式（Ｉ）で表される特定構造の光重合開始剤であれば、前記課題を解決し得ることを見出した。
すなわち、本発明は、下記［１］〜［１３］に関する。
［１］下記一般式（Ｉ）で表される光重合開始剤。
【化１】
2012072102.tif 000002
（式中、Ｒ1及びＲ4〜Ｒ9は、それぞれ独立に、水素原子、ハロゲン原子、置換もしくは無置換の炭素数１〜２０のアルキル基、置換もしくは無置換の炭素数２〜２０のアルケニル基、置換もしくは無置換の環形成原子数３〜１０のシクロアルキル基、置換もしくは無置換の炭素数４〜２０のシクロアルケニル基、ヒドロキシル基、置換もしくは無置換の炭素数１〜２０のアルコキシ基、置換もしくは無置換の炭素数２〜２０のアルケニルオキシ基、置換もしくは無置換の炭素数１〜２０のアルカノイル基、置換もしくは無置換の炭素数２〜２０のアルケノイル基、置換もしくは無置換の環形成炭素数６〜１４のアリール基又は置換もしくは無置換の環形成原子数３〜１４のヘテロ環基を示す。
Ｒ2は、エステル基を含有する炭素数１〜２０のアルキル基を示す。Ｒ3は、置換または無置換の炭素数７〜２０のアルキル基を示す。
Ａｒは、置換もしくは無置換の環形成炭素数６〜１４のアリール基又は置換もしくは無置換の環形成原子数５〜１４のヘテロアリール基を示す。）
【０００７】
［２］前記一般式（Ｉ）中、Ｒ3が、置換または無置換の炭素数１３〜２０のアルキル基である、上記［１］に記載の光重合開始剤。
［３］前記一般式（Ｉ）中、Ｒ1が、置換もしくは無置換の炭素数１〜２０のアルキル基である、上記［１］又は［２］に記載の光重合開始剤。
［４］４０℃以下で液体である、上記［１］〜［３］のいずれかに記載の光重合開始剤。
［５］上記［１］〜［４］のいずれかに記載の光重合開始剤を含有する光硬化性組成物。
［６］さらにバインダー樹脂及び／又はエチレン性不飽和結合を有する化合物を含有する、上記［５］に記載の光硬化性組成物。
［７］前記光重合開始剤の含有量が、光硬化性組成物の固形分１００質量部に対して２〜５０質量部である、上記［５］又は［６］に記載の光硬化性組成物。
［８］溶剤を含有しないか、又は、溶剤を含有するが、該溶剤の含有量が１０質量％以下である、上記［５］〜［７］のいずれかに記載の光硬化性組成物。
［９］カラーフィルタ用である、上記［５］〜［８］のいずれかに記載の光硬化性組成物。
［１０］上記［５］〜［８］のいずれかに記載の光硬化性組成物を用いたカラーフィルタ。
［１１］上記［１０］に記載のカラーフィルタと対向基板と、前記カラーフィルタと前記対向基板との間に形成された液晶層とを有する液晶表示装置。
［１２］上記［５］〜［８］のいずれかに記載の光硬化性組成物を基板に塗布し、乾燥した後、フォトマスクを用いて露光し、次いで現像を行うことによる、パターン形成方法。
［１３］接着剤用、封止材用又はシール材用である、上記［５］〜［８］のいずれかに記載の光硬化性組成物。
【発明の効果】
【０００８】
本発明の光重合開始剤は、光（特に４５０ｎｍ以下の短波長の光であって、例えば波長３６５ｎｍや波長４０５ｎｍの光）に対する感度が非常に高いため、薄膜化することが可能であり、低コストで高品質のパターンを形成することができる。さらに、エチレン性不飽和二重結合を有する化合物やエーテル結合及び／又はエステル結合を有する２５℃で液体の化合物との相溶性が高く、かつ溶剤（前記のエーテル結合及び／又はエステル結合を有する２５℃で液体の化合物を含む。）に対する溶解性が高いため、無溶剤の光硬化性組成物を調製することもでき、また、カラーフィルタ用の光硬化性組成物においては、光重合開始剤の添加量の選択幅が広く、結果として、感度、解像度、現像性及び深部硬化性が向上する。
従来から、光重合開始剤に種々の置換基を付与することにより溶剤への溶解性が高められてきたが、本発明の光重合開始剤は、従来の光重合開始剤よりも、エチレン性不飽和二重結合を有する化合物やエーテル結合及び／又はエステル結合を有する２５℃で液体の化合物との相溶性や、溶剤（前記のエーテル結合及び／又はエステル結合を有する２５℃で液体の化合物を含む。）に対する溶解性が一層高く、感度、解像度及び現像性、並びに基板との密着性に優れる。
さらに、本発明の光重合開始剤は、４０℃以下（特に室温：１０〜３５℃程度）で液体であるため、光硬化性組成物中の溶剤の量を大幅に低減することができ、経時安定性及び耐熱性に優れた接着剤、封止材、シール材に利用することができる。加えて、無溶剤型の、又は１液型の接着剤、封止材、シール材として利用することもできる。
【図面の簡単な説明】
【０００９】
【図１】本発明の液晶表示装置を示す模式図である。
【発明を実施するための形態】
【００１０】
［光重合開始剤］
本発明の光重合開始剤は、下記一般式（Ｉ）で表される。
【００１１】
【化２】
2012072102.tif 000003
【００１２】
上記式中、Ｒ1及びＲ4〜Ｒ9は、それぞれ独立に、水素原子、ハロゲン原子、置換もしくは無置換の炭素数１〜２０のアルキル基、置換もしくは無置換の炭素数２〜２０のアルケニル基、置換もしくは無置換の環形成原子数３〜１０のシクロアルキル基、置換もしくは無置換の炭素数４〜２０のシクロアルケニル基、ヒドロキシル基、置換もしくは無置換の炭素数１〜２０のアルコキシ基、置換もしくは無置換の炭素数２〜２０のアルケニルオキシ基、置換もしくは無置換の炭素数１〜２０のアルカノイル基、置換もしくは無置換の炭素数２〜２０のアルケノイル基、置換もしくは無置換の環形成炭素数６〜１４のアリール基又は置換もしくは無置換の環形成原子数３〜１４のヘテロ環基を示す。
Ｒ2は、エステル基を含有する炭素数１〜２０のアルキル基を示す。Ｒ3は、置換または無置換の炭素数７〜２０のアルキル基を示す。
Ａｒは、置換もしくは無置換の環形成炭素数６〜１４のアリール基又は置換もしくは無置換の環形成原子数５〜１４のヘテロアリール基を示す。
【００１３】
Ｒ1及びＲ4〜Ｒ9がそれぞれ独立して示すハロゲン原子としては、例えばフッ素原子、塩素原子、臭素原子、ヨウ素原子等が挙げられる。
Ｒ1及びＲ4〜Ｒ9がそれぞれ独立して示す炭素数１〜２０のアルキル基としては、直鎖状でも分岐鎖状でもよく、例えばメチル基、エチル基、ｎ−プロピル基、イソプロピル基、ｎ−ブチル基、イソブチル基、ｔ−ブチル基、ｎ−ペンチル基、イソペンチル基、ｎ−ヘキシル基、ｎ−オクチル基、２−エチル−ｎ−オクチル基、ｎ−デシル基、ｎ−ドデシル基等が挙げられる。これらの中でも、低分子量とする観点、エチレン性不飽和二重結合を有する化合物との相溶性（以下、単に相溶性と称する。）や溶剤への溶解性（以下、単に溶解性と称する。）の観点及び製造容易性の観点から、炭素数１〜１０のアルキル基が好ましく、炭素数１〜５のアルキル基がより好ましい。
Ｒ1及びＲ4〜Ｒ9がそれぞれ独立して示す炭素数２〜２０のアルケニル基としては、直鎖状でも分岐鎖状でもよく、例えばビニル基、アリル基、７−オクテニル基等が挙げられる。これらの中でも、低分子量とする観点、相溶性や溶解性の観点、及び製造容易性の観点から、炭素数２〜１０のアルケニル基が好ましく、炭素数２〜６のアルケニル基がより好ましい。
Ｒ1及びＲ4〜Ｒ9がそれぞれ独立して示す環形成原子数３〜１０のシクロアルキル基としては、シクロプロピル基、シクロペンチル基、シクロヘキシル基、シクロオクチル基等が挙げられる。これらの中でも、低分子量とする観点、相溶性や溶解性の観点、及び製造容易性の観点から、環形成原子数３〜６のシクロアルキル基が好ましい。
Ｒ1及びＲ4〜Ｒ9がそれぞれ独立して示す炭素数４〜２０のシクロアルケニル基としては、シクロペンテニル基、シクロヘキセニル基、シクロヘキサジエニル基、シクロオクテニル基等が挙げられる。これらの中でも、低分子量とする観点、相溶性や溶解性の観点、及び製造容易性の観点から、炭素数４〜１０のシクロアルケニル基が好ましく、炭素数４〜６のシクロアルケニル基がより好ましい。
【００１４】
Ｒ1及びＲ4〜Ｒ9がそれぞれ独立して示す炭素数１〜２０のアルコキシ基としては、アルキル基部位が、前記した炭素数１〜２０のアルキル基であるものが挙げられる。これらの中でも、低分子量とする観点、相溶性や溶解性の観点、及び製造容易性の観点から、炭素数１〜１０のアルコキシ基が好ましく、炭素数１〜５のアルコキシ基がより好ましい。
Ｒ1及びＲ4〜Ｒ9がそれぞれ独立して示す炭素数２〜２０のアルケニルオキシ基としては、アルケニル基部位が、前記した炭素数２〜２０のアルケニル基であるものが挙げられる。これらの中でも、低分子量とする観点、相溶性や溶解性の観点、及び製造容易性の観点から、炭素数２〜１０のアルケニルオキシ基が好ましく、炭素数２〜６のアルケニルオキシ基がより好ましい。
Ｒ1及びＲ4〜Ｒ9がそれぞれ独立して示す炭素数１〜２０のアルカノイル基としては、直鎖状でも分岐鎖状でもよく、例えばメタノイル基、エタノイル基、ｎ−プロパノイル基、イソプロパノイル基、ｎ−ブタノイル基、ｔ−ブタノイル基、ｎ−ヘキサノイル基、ｎ−オクタノイル基、ｎ−デカノイル基、ｎ−ドデカノイル基等が挙げられる。これらの中でも、低分子量とする観点、相溶性や溶解性の観点、及び製造容易性の観点から、炭素数１〜１０のアルカノイル基が好ましく、炭素数１〜５のアルカノイル基がより好ましい。
Ｒ1及びＲ4〜Ｒ9がそれぞれ独立して示す炭素数２〜２０のアルケノイル基としては、直鎖状でも分岐鎖状でもよく、例えばエテノイル基、ｎ−プロペノイル基、イソプロペノイル基、ｎ−ブテノイル基、ｔ−ブテノイル基、ｎ−ヘキセノイル基、ｎ−オクテノイル基、ｎ−デセノイル基、ｎ−ドデセノイル基等が挙げられる。これらの中でも、低分子量とする観点、相溶性や溶解性の観点、及び製造容易性の観点から、炭素数２〜１０のアルケノイル基が好ましく、炭素数２〜６のアルケノイル基がより好ましい。
【００１５】
Ｒ1及びＲ4〜Ｒ9がそれぞれ独立して示す環形成炭素数６〜１４のアリール基としては、例えばフェニル基、ナフチル基、アントリル基が挙げられる。
Ｒ1及びＲ4〜Ｒ9がそれぞれ独立して示す環形成原子数３〜１４のヘテロ環基としては、例えば２−フラニル基、２−チオフェニル基、２−ピリジニル基、下記式（Ａ）で表される基（以下、置換基（Ａ）と称する。）
【化３】
2012072102.tif 000004
等の環形成原子数５〜１４の不飽和ヘテロ環基；２−テトラヒドロフリル基、３−テトラヒドロフリル基、ピロリジニル基、ピペリジニル基、２，２，６，６−トリメチルピペリジン−４−イル基等の環形成原子数３〜１０の飽和ヘテロ環基が挙げられる。これらの中でも、低分子量とする観点、相溶性や溶解性の観点、及び製造容易性の観点から、環形成原子数５〜６の不飽和ヘテロ環基、環形成原子数３〜６の飽和ヘテロ環基が好ましい。
【００１６】
なお、Ｒ1及びＲ4〜Ｒ9がそれぞれ独立して示す、前記アルキル基、アルケニル基、シクロアルキル基、シクロアルケニル基、アルコキシ基、アルケニルオキシ基、アルカノイル基、アルケノイル基、アリール基及びヘテロ環基は、置換基を有していてもよい。
Ｒ1及びＲ4〜Ｒ9がそれぞれ独立して示すアルキル基、アルケニル基の置換基としては、ヒドロキシル基；カルボキシル基；メトキシ基、エトキシ基、プロポキシ基等の直鎖状又は分岐鎖状の炭素数１〜１８（好ましくは１〜１０、より好ましくは１〜５）のアルコキシ基；直鎖状又は分岐鎖状の炭素数２〜１８（好ましくは２〜１０、より好ましくは２〜６）のアルケニルオキシ基；直鎖状又は分岐鎖状の炭素数２〜１８（好ましくは２〜１０、より好ましくは２〜６）のアルケニルチオ基；直鎖状又は分岐鎖状の炭素数１〜１８（好ましくは１〜１０、より好ましくは１〜５）のアルキルチオ基；炭素数５〜１８（好ましくは５〜１０）のシクロアルケニル基；シクロプロピル基、シクロペンチル基、シクロヘキシル基等の炭素数３〜１８（好ましくは３〜１０、より好ましくは３〜６）のシクロアルキル基；フェノキシ基等の環形成炭素数６〜１０のアリールオキシ基；フッ素原子、塩素原子、臭素原子、ヨウ素原子等のハロゲン原子；酸素原子（＝Ｏ）；硫黄原子（＝Ｓ）；シアノ基；ニトロ基；トリメチルシリル基等のトリアルキルシリル基；トリメトキシシリル基等のトリアルコキシシリル基；フェニル基、ナフチル基、アントリル基等の環形成炭素数６〜１４（好ましくは６〜１０）のアリール基；−ＣＯＲ10；−ＯＣＯＲ11；−ＮＲ12Ｒ13；−ＮＨＣＯＲ14；−ＮＨＣＯＯＲ15；−ＣＯＮＲ16Ｒ17；−ＣＯＯＲ18；−ＳＯ3ＮＲ19Ｒ20；−ＳＯ3Ｒ21；エポキシ基やテトラヒドロフラニル基等の環形成原子数３〜６の環状エーテル基、２−チエニル基、２−ピリジル基、フリル基、チアゾリル基、ベンゾチアゾリル基、モルホリノ基、前記置換基（Ａ）等の飽和もしくは不飽和の環形成原子数３〜１０（好ましくは３〜６）のヘテロ環基等が挙げられる。
上記一般式中、Ｒ10〜Ｒ21は、それぞれ独立に、炭素数１〜２０の直鎖状又は分岐鎖状のアルキル基、環形成炭素数６〜１４のアリール基を示す。該アルキル基、アリール基としては、Ｒ1及びＲ4〜Ｒ9の場合と同じものが挙げられる。
【００１７】
Ｒ1及びＲ4〜Ｒ9がそれぞれ独立して示すアルコキシ基、アルケニルオキシ基、アルカノイル基、アルケノイル基の置換基としては、ヒドロキシル基；カルボキシル基；メトキシ基、エトキシ基、プロポキシ基等の直鎖状又は分岐鎖状の炭素数１〜１８（好ましくは１〜１０、より好ましくは１〜５）のアルコキシ基；直鎖状又は分岐鎖状の炭素数２〜１８（好ましくは２〜１０、より好ましくは２〜６）のアルケニルオキシ基；直鎖状又は分岐鎖状の炭素数２〜１８（好ましくは２〜１０、より好ましくは２〜６）のアルケニルチオ基；直鎖状又は分岐鎖状の炭素数１〜１８（好ましくは１〜１０、より好ましくは１〜５）のアルキルチオ基；炭素数５〜１８（好ましくは５〜１０）のシクロアルケニル基；シクロプロピル基、シクロペンチル基、シクロヘキシル基等の炭素数３〜１８（好ましくは３〜１０、より好ましくは３〜６）のシクロアルキル基；フェノキシ基等の環形成炭素数６〜１０のアリールオキシ基；フッ素原子、塩素原子、臭素原子、ヨウ素原子等のハロゲン原子；酸素原子（＝Ｏ）；硫黄原子（＝Ｓ）；シアノ基；ニトロ基；トリメチルシリル基等のトリアルキルシリル基；トリメトキシシリル基等のトリアルコキシシリル基；フェニル基、ナフチル基、アントリル基等の環形成炭素数６〜１４（好ましくは６〜１０）のアリール基；−ＣＯＲ10；−ＯＣＯＲ11；−ＮＲ12Ｒ13；−ＮＨＣＯＲ14；−ＮＨＣＯＯＲ15；−ＣＯＮＲ16Ｒ17；−ＣＯＯＲ18；−ＳＯ3ＮＲ19Ｒ20；−ＳＯ3Ｒ21；エポキシ基やテトラヒドロフラニル基等の環形成原子数３〜６の環状エーテル基、２−チエニル基、２−ピリジル基、フリル基、チアゾリル基、ベンゾチアゾリル基、モルホリノ基、前記置換基（Ａ）等の飽和もしくは不飽和の環形成原子数３〜１０（好ましくは３〜６）のヘテロ環基等が挙げられる（式中、Ｒ10〜Ｒ21は、前記定義の通りである。）。
【００１８】
Ｒ1及びＲ4〜Ｒ9がそれぞれ独立して示すシクロアルキル基、シクロアルケニル基の置換基としては、ヒドロキシ基；カルボキシル基；メチル基、エチル基等の直鎖又は分岐状の炭素数１〜１８（好ましくは１〜１０、より好ましくは１〜５）のアルキル基；メトキシ基、エトキシ基、プロポキシ基等の直鎖状又は分岐鎖状の炭素数１〜１８（好ましくは１〜１０、より好ましくは１〜５）のアルコキシ基；直鎖状又は分岐鎖状の炭素数２〜１８（好ましくは２〜１０、より好ましくは２〜６）のアルケニルオキシ基；直鎖状又は分岐鎖状の炭素数２〜１８（好ましくは２〜１０、より好ましくは２〜６）のアルケニルチオ基；ビニル基、アリル基等の炭素数２〜１８（好ましくは２〜１０、より好ましくは２〜６）の直鎖又は分岐状のアルケニル基；直鎖状又は分岐鎖状の炭素数１〜１８（好ましくは１〜１０、より好ましくは１〜５）のアルキルチオ基；炭素数５〜１８（好ましくは５〜１０）のシクロアルケニル基；フェノキシ基等の環形成炭素数６〜１０のアリールオキシ基；フッ素原子、塩素原子、臭素原子、ヨウ素原子等のハロゲン原子；酸素原子（＝Ｏ）；硫黄原子（＝Ｓ）；シアノ基；ニトロ基；トリメチルシリル基等のトリアルキルシリル基；トリメトキシシリル基等のトリアルコキシシリル基；フェニル基、ナフチル基、アントリル基等の環形成炭素数６〜１４（好ましくは６〜１０）のアリール基；−ＣＯＲ10；−ＯＣＯＲ11；−ＮＲ12Ｒ13；−ＮＨＣＯＲ14；−ＮＨＣＯＯＲ15；−ＣＯＮＲ16Ｒ17；−ＣＯＯＲ18；−ＳＯ3ＮＲ19Ｒ20；−ＳＯ3Ｒ21；エポキシ基やテトラヒドロフラニル基等の環形成原子数３〜６の環状エーテル基、２−チエニル基、２−ピリジル基、フリル基、チアゾリル基、ベンゾチアゾリル基、モルホリノ基、前記置換基（Ａ）等の飽和もしくは不飽和の環形成原子数３〜１０（好ましくは３〜６）のヘテロ環基等が挙げられる（式中、Ｒ10〜Ｒ21は、前記定義の通りである。）。
【００１９】
Ｒ1及びＲ4〜Ｒ9がそれぞれ独立して示すアリール基、ヘテロ環基の置換基としては、ヒドロキシ基；カルボキシル基；メチル基、エチル基等の直鎖又は分岐状の炭素数１〜１８（好ましくは１〜１０、より好ましくは１〜５）のアルキル基；メトキシ基、エトキシ基、プロポキシ基等の直鎖状又は分岐鎖状の炭素数１〜１８（好ましくは１〜１０、より好ましくは１〜５）のアルコキシ基；直鎖状又は分岐鎖状の炭素数２〜１８（好ましくは２〜１０、より好ましくは２〜６）のアルケニルオキシ基；直鎖状又は分岐鎖状の炭素数２〜１８（好ましくは２〜１０、より好ましくは２〜６）のアルケニルチオ基；直鎖状又は分岐鎖状の炭素数１〜１８（好ましくは１〜１０、より好ましくは１〜５）のアルキルチオ基；ビニル基、アリル基等の直鎖状又は分岐鎖状の炭素数２〜１８（好ましくは２〜１０、より好ましくは２〜６）のアルケニル基；炭素数５〜１８（好ましくは５〜１０）のシクロアルケニル基；シクロプロピル基、シクロペンチル基、シクロヘキシル基等の炭素数３〜１８（好ましくは３〜１０、より好ましくは３〜６）のシクロアルキル基；フェノキシ基等の環形成炭素数６〜１０のアリールオキシ基；フッ素原子、塩素原子、臭素原子、ヨウ素原子等のハロゲン原子；シアノ基；ニトロ基；トリメチルシリル基等のトリアルキルシリル基；トリメトキシシリル基等のトリアルコキシシリル基；−ＣＯＲ10；−ＯＣＯＲ11；−ＮＲ12Ｒ13；−ＮＨＣＯＲ14；−ＮＨＣＯＯＲ15；−ＣＯＮＲ16Ｒ17；−ＣＯＯＲ18；−ＳＯ3ＮＲ19Ｒ20；−ＳＯ3Ｒ21；エポキシ基やテトラヒドロフラニル基等の環形成原子数３〜６の環状エーテル基、２−チエニル基、２−ピリジル基、フリル基、チアゾリル基、ベンゾチアゾリル基、モルホリノ基、前記置換基（Ａ）等の飽和もしくは不飽和の環形成原子数３〜１０（好ましくは３〜６）のヘテロ環基等が挙げられる（式中、Ｒ10〜Ｒ21は、前記定義の通りである。）。
【００２０】
Ｒ2が示す炭素数１〜２０のアルキル基としては、Ｒ1及びＲ4〜Ｒ9の場合と同じものが例示できる。それらの中でも、低分子量とする観点、エチレン性不飽和二重結合を有する化合物との相溶性（以下、単に相溶性と称する。）や溶剤への溶解性（以下、単に溶解性と称する。）の観点及び製造容易性の観点から、炭素数１〜１０のアルキル基が好ましく、炭素数１〜５のアルキル基がより好ましく、エチル基がさらに好ましい。
前述の通り、Ｒ2が示すアルキル基は、エステル基を含有している（換言すると、エステル基によって置換されている）ことが重要である。該エステル基は、−ＯＣＯＲ22（Ｒ22は、炭素数１〜２０のアルキル基または環形成炭素数６〜１４のアリール基を示す。）または−ＣＯＯＲ23（Ｒ23は、炭素数１〜２０のアルキル基または環形成炭素数６〜１４のアリール基を示す。）で示されるエステル基が好ましい。Ｒ22、Ｒ23が示す炭素数１〜２０のアルキル基、環形成炭素数６〜１４のアリール基としては、Ｒ1及びＲ4〜Ｒ9の場合と同じものが挙げられる。なお、Ｒ22としては、炭素数１〜１０のアルキル基が好ましく、炭素数１〜５のアルキル基がより好ましく、メチル基がさらに好ましい。Ｒ23としては、炭素数１〜１０のアルキル基が好ましく、炭素数１〜５のアルキル基がより好ましく、エチル基がさらに好ましい。
【００２１】
Ｒ3が示す炭素数７〜２０のアルキル基としては、直鎖状でも分岐鎖状でもよく、例えばｎ−ヘプチル基、ｎ−オクチル基、イソオクチル基、２−エチル−ｎ−オクチル基、ｎ−デシル基、ｎ−ドデシル基、ｎ−テトラデシル基、ｎ−ヘキサデシル基、ｎ−オクタデシル基、ｎ−エイコシル基等が挙げられる。これらの中でも、４０℃以下において液体となる観点から、炭素数１０〜２０のアルキル基が好ましく、炭素数１３〜２０のアルキル基がより好ましく、炭素数１３〜１８のアルキル基がより好ましく、炭素数１３〜１５のアルキル基がさらに好ましく、ｎ−テトラデシル基が特に好ましい。
また、Ａｒが示す環形成炭素数６〜１４のアリール基としては、例えばフェニル基、ナフチル基、アントリル基、クリセニル基、フェナントレニル基、アズレニル基、アセナフチレニル基等が挙げられる。これらの中でも、低分子量とする観点、相溶性や溶解性の観点、及び製造容易性の観点から、環形成炭素数６〜１０のアリール基が好ましく、フェニル基がさらに好ましい。Ａｒが示す環形成原子数５〜１４のヘテロアリール基としては、例えば２−フラニル基、２−チオフェニル基、２−ピリジニル基等が挙げられる。これらの中でも、低分子量とする観点、相溶性や溶解性の観点、及び製造容易性の観点から、環形成原子数５〜６のへテロアリール基が好ましく、２−フラニル基、２−チオフェニル基がより好ましい。
以上の中でも、Ａｒとしては、環形成炭素数６〜１０のアリール基が好ましく、フェニル基がさらに好ましい。
これらのアリール基及びヘテロアリール基は置換基を有していてもよい。該置換基としては、前記したＲ1及びＲ4〜Ｒ9がそれぞれ独立して示すアリール基の置換基と同じものが挙げられ、それらの中でも、炭素数１〜５のアルキル基が好ましく、メチル基がより好ましい。
なお、該置換基はＡｒと共に縮合環を形成していてもよく、例えばフルオレン環、インデン環等を形成していてもよい。
【００２２】
さらに、一般式（Ｉ）において、Ｒ1が、置換もしくは無置換の炭素数１〜２０のアルキル基であり、Ａｒが、置換もしくは無置換の環形成炭素数６〜１４のアリール基である光重合開始剤も好ましく、さらにＲ4〜Ｒ9が、それぞれ独立に、水素原子又は置換もしくは無置換の炭素数１〜２０のアルキル基である光重合開始剤も好ましい。各基のより好ましいものについては、前述の通りである。
以下に、本発明の光重合開始剤の具体例を示すが、特にこれらに制限されるものではない。
【００２３】
【化４】
2012072102.tif 000005
【００２４】
【化５】
2012072102.tif 000006
【００２５】
（光重合開始剤の製造方法）
本発明の光重合開始剤の製造方法に特に制限は無いが、例えば、下記工程１〜工程４によって、容易に製造することができる。
【００２６】
（工程１）
下記一般式（１）
【化６】
2012072102.tif 000007
（式中、Ｒ4〜Ｒ9は、前記定義の通りであり、好ましいものも同じである。）
で表されるカルバゾール誘導体［以下、カルバゾール誘導体（１）と称する。］と、下記一般式（２）
【００２７】
【化７】
2012072102.tif 000008
（式中、Ｒ3は、前記定義の通りであり、好ましいものも同じである。Ｙは、ハロゲン原子を示す。）
で表されるアルキルハライド［以下、アルキルハライド（２）と称する。］とを塩基の存在下に反応させることにより、下記一般式（３）
【００２８】
【化８】
2012072102.tif 000009
（式中、Ｒ3〜Ｒ9は、前記定義の通りであり、好ましいものも同じである。）
で表されるアミド基導入体［以下、長鎖アルキル基導入体（３）と称する。］を得る工程である。
【００２９】
一般式（２）中、Ｙはハロゲン原子を示す。該ハロゲン原子としては、長鎖アルキル基導入体（３）との反応性の観点から、塩素原子、臭素原子、ヨウ素原子が好ましく、臭素原子、ヨウ素原子がより好ましい。
工程１で使用するアルキルハライド（２）の使用量に特に制限は無いが、カルバゾール誘導体（１）１モルに対して、好ましくは０．５〜２モル、より好ましくは０．８〜１．２モルであり、未反応物を低減する観点から、ほぼ等量で反応させることがさらに好ましい。
工程１は、塩基の存在下に実施する。該塩基としては、強塩基であることが好ましく、例えば水素化リチウム、水素化ナトリウム等のアルカリ金属水素化物；水酸化ナトリウム、水酸化カリウム等のアルカリ金属水酸化物；水酸化マグネシウム、水酸化カルシウム、水酸化バリウム等のアルカリ土類金属水酸化物；水酸化テトラメチルアンモニウム、水酸化テトラエチルアンモニウム等のテトラアルキルアンモニウムの水酸化物等が挙げられる。
該塩基の使用量に特に制限は無いが、反応効率及び製造コストの観点から、カルバゾール誘導体（１）１モルに対して、好ましくは０．５〜２モル、より好ましくは０．８〜１．２モルである。
工程１は、溶媒の存在下に実施することが好ましい。該溶媒としては、カルバゾール誘導体（１）、アルキルハライド（２）及び塩基を溶解し得る溶媒を適宜選択すればよい。具体的には、ジメチルホルムアミド（ＤＭＦ）、ジメチスルホキシド（ＤＭＳＯ）、塩化メチレン等が挙げられる。
【００３０】
工程１の反応温度に特に制限は無いが、通常、好ましくは１０〜５０℃、より好ましくは１５〜４０℃、さらに好ましくは１５〜３０℃で実施する。反応圧力に特に制限は無いが、常圧下に実施することが好ましい。反応時間は、カルバゾール誘導体（１）、アルキルハライド（２）及び塩基の種類や使用量並びに反応温度や反応圧力等によっても異なるが、通常、好ましくは２時間〜４８時間程度である。
工程１の実施形態に特に制限は無く、例えばカルバゾール誘導体（１）、アルキルハライド（２）を溶媒中に添加し、好ましくは前記温度外とならないように塩基をゆっくり添加しながら攪拌を続けることにより、長鎖アルキル基導入体（３）を製造することができる。
反応終了後、得られた反応混合液から、抽出等の通常の有機化合物の分離手段によって、長鎖アルキル基導入体（３）を得ることができる。適宜、蒸留、カラムクロマトグラフィー、再結晶等の、通常の有機化合物の精製手段によって精製することにより、長鎖アルキル基導入体（３）の純度を高めることもできる。
【００３１】
（工程２）
工程２は、工程１で得られた長鎖アルキル基導入体（３）と、下記一般式（４）、（５）
【化９】
2012072102.tif 000010
（式中、Ｘは、ハロゲン原子又は−ＯＣ（＝Ｏ）Ａｒを示し、Ｘ’は、ハロゲン原子又は−ＯＣ（＝Ｏ）Ｒ2を示す。Ａｒ及びＲ2は、前記定義の通りであり、好ましいものも同じである。）
で表される２つのアシル化剤［以下、それぞれアシル化剤（４）、アシル化剤（５）と称する。］とをルイス酸の存在下に反応させることにより、下記一般式（６）
【００３２】
【化１０】
2012072102.tif 000011
（式中、Ｒ2〜Ｒ9及びＡｒは、前記定義の通りであり、好ましいものも同じである。）
で表されるジケトン体［以下、ジケトン体（６）と称する。］を得る工程である。
【００３３】
上記式中、Ｘ、Ｘ’がそれぞれ独立に示すハロゲン原子としては、フッ素原子、塩素原子、臭素原子、ヨウ素原子等が挙げられ、塩素原子が好ましい。
工程２において、長鎖アルキル基導入体（３）と、アシル化剤（４）及び（５）との反応は、目的とするジケトン体（６）の収率の観点から、長鎖アルキル基導入体（３）とアシル化剤（４）とを反応させた後、次いでアシル化剤（５）を反応させることが好ましい。
アシル化剤（４）及び（５）の使用量は、長鎖アルキル基導入体（３）にそれぞれのアシル基を１つずつ導入する観点から、長鎖アルキル基導入体（３）１モルに対して、それぞれ好ましくは０．８〜１．３モル、より好ましくは１〜１．３モルであり、未反応物を低減する観点から、ほぼ等量で反応させることがさらに好ましい。特に、長鎖アルキル基導入体（３）とアシル化剤（４）とを反応させた後、次いでアシル化剤（５）を反応させる場合には、アシル化剤（５）の使用量は、前記範囲を超えても何ら問題はないが、あまり過剰であってもそれに見合う収率が得られるわけではなく、いたずらに生産コストがかさむことになり得る。
工程２は、ルイス酸の存在下に実施する。ルイス酸としては、塩化アルミニウム、三フッ化ホウ素ジエチルエーテル錯体が好ましい。ルイス酸の使用量は、ジケトン体（６）の収率の観点から、アシル化剤（４）又は（５）１モルに対して、通常、好ましくは０．８〜２．５モル、より好ましくは１〜２モルである。
【００３４】
工程２は、溶媒の存在下に実施することが好ましい。該溶媒としては、通常のＦｒｉｅｄｅｌ−Ｃｒａｆｔｓアシル化反応に使用し得る溶媒であれば特に制限は無い。具体的には、ジクロロメタン、ニトロベンゼン、アセトン、アセトニトリル等が挙げられる。
工程２の反応温度は、反応開始時は−５０〜５℃（好ましくは−１０〜５℃）とし、反応が進行するにしたがって、徐々に室温（１５〜２５℃程度）へ戻すことが好ましい。反応時間は、長鎖アルキル基導入体（３）、アシル化剤（４）及び（５）の種類及び使用量、並びに反応温度によっても異なるが、通常、好ましくは１〜３０時間である。なお、アシル化剤（４）及び（５）の両方がハロゲン化アシル又は酸無水物である場合、長鎖アルキル基導入体（３）とアシル化剤（４）とを反応させた後、生成物を単離することなく引き続きアシル化剤（５）と反応させることもできる。その場合、長鎖アルキル基導入体（３）とアシル化剤（４）との反応時間は、３０分〜５時間程度（好ましくは３０分〜３時間）とし、一方、長鎖アルキル基導入体（３）とアシル化剤（５）との反応時間を、３０分〜２４時間程度（好ましくは３０分〜１８時間）と長めに設けて十分に反応させることが好ましい。
【００３５】
収率の観点から、工程２の好ましい実施形態を以下に２通り説明する。
［１］氷浴で冷却しながら長鎖アルキル基導入体（３）及びアシル化剤（４）を適宜溶媒中で混合し、その混合溶液へルイス酸をゆっくり（好ましくは５分〜１時間、より好ましくは１０分〜４０分かけて）添加し、添加終了後、室温へ戻して一定時間（３０分〜５時間程度）攪拌を続ける。好ましくは、抽出及び洗浄等の通常の有機化合物の分離手段を行うことによって、一旦、生成物を分離取得する。
こうして得られた生成物を適宜溶媒に溶解し、氷浴で冷却しながらアシル化剤（５）を添加し、そこへルイス酸をゆっくり（好ましくは５分〜１時間、より好ましくは１０分〜４０分かけて）添加し、添加終了後、室温へ戻して一定時間（３０分〜２４時間程度）攪拌を続けることにより、ジケトン体（６）を得ることができる。
［２］氷浴で冷却しながら長鎖アルキル基導入体（３）を適宜溶媒と混合してから、ルイス酸をゆっくり（好ましくは５分〜１時間、より好ましくは１０分〜４０分かけて）添加し、得られた混合溶液へアシル化剤（４）をゆっくり（好ましくは５分〜１時間、より好ましくは１０分〜４０分かけて）添加した後、室温へ戻して一定時間（３０分〜５時間程度）攪拌を続ける。再び氷浴で冷却しながらルイス酸をゆっくり（好ましくは５分〜１時間、より好ましくは１０分〜４０分かけて）添加し、得られた混合溶液へアシル化剤（５）をゆっくり（好ましくは５分〜１時間、より好ましくは１０分〜４０分かけて）添加した後、室温へ戻して一定時間以上（好ましくは３０分〜２４時間程度）攪拌を続けることにより、ジケトン体（６）を得ることができる。
なお、反応終了後、得られた反応混合液から、抽出等の通常の有機化合物の分離手段によって、ジケトン体（６）を得ることができる。適宜、蒸留、カラムクロマトグラフィー、再結晶等の、通常の有機化合物の精製手段によって精製することにより、ジケトン体（６）の純度を高めることもできる。
【００３６】
（工程３）
工程３は、工程２で得られたジケトン体（６）とヒドロキシルアミンを反応させることにより、下記一般式（７）
【化１１】
2012072102.tif 000012
（式中、Ｒ2〜Ｒ9及びＡｒは、前記定義の通りであり、好ましいものも同じである。）
で表されるオキシム体［以下、オキシム体（７）と称する。］を得る工程である。
【００３７】
工程３においては、ヒドロキシルアミン供給源としては、特に制限されるものではないが、塩化ヒドロキシルアミンが好ましい。該塩化ヒドロキシルアミンは、例えば水中で酢酸ナトリウム、等と反応させることにより、ヒドロキシルアミンの水溶液を得ることができる。
ヒドロキシルアミン（塩化ヒドロキシルアミン）の使用量は、ジケトン体（６）１モルに対して、好ましくは０．８〜２モル、より好ましくは１〜１．５モル、さらに好ましくは１〜１．３モルであり、未反応物を低減する観点から、ほぼ等量で反応させることがさらに好ましい。
工程３は、溶媒の存在下に実施することが好ましい。溶媒としては、水溶性有機溶媒が好ましく、該水溶性有機溶媒としては、例えばメタノール、エタノール等のアルコール類、ジメチルホルムアミド（ＤＭＦ）等が好ましい。
【００３８】
工程３の反応温度に特に制限は無いが、オキシム体（７）の収率の観点からは、通常、好ましくは４０〜１６０℃、より好ましくは５０〜１４０℃、さらに好ましくは７０〜１１０℃である。反応時間は、ジケトン体（６）の種類及び使用量、並びに反応温度によっても異なるが、通常、好ましくは０．５〜２０時間、より好ましくは１〜１２時間である。
工程３の実施形態に特に制限は無く、例えば、塩化ヒドロキシルアミンと酢酸ナトリウムを水中で混合してヒドロキシルアミンの水溶液を得ておき、そこへジケトン体（６）及び溶媒を添加して、好ましくは前記温度範囲で攪拌することにより、オキシム体（７）を得ることができる。
反応終了後、得られた反応混合液から、抽出等の通常の有機化合物の分離手段によって、オキシム体（７）を得ることができる。適宜、蒸留、カラムクロマトグラフィー、再結晶等の、通常の有機化合物の精製手段によって精製することにより、オキシム体（７）の純度を高めることもできる。
【００３９】
（工程４）
工程４は、工程３で得られたオキシム体（７）と下記一般式（８）
【化１２】
2012072102.tif 000013
（式中、Ｙ’は、ハロゲン原子又は−ＯＣ（＝Ｏ）Ｒ1を示す。Ｒ1は、前記定義の通りであり、好ましいものも同じである。）
で表されるエステル化剤［以下、エステル化剤（８）と称する。］とを反応させることにより、下記一般式（Ｉ）
【００４０】
【化１３】
2012072102.tif 000014
（式中、Ｒ1〜Ｒ9及びＡｒは、前記定義の通りである。）
で表される光重合開始剤［以下、光重合開始剤（Ｉ）と称する。］を得る工程である。
【００４１】
上記式中、Ｙ’が示すハロゲン原子としては、フッ素原子、塩素原子、臭素原子、ヨウ素原子等が挙げられ、塩素原子が好ましい。
工程４で使用するエステル化剤（８）の使用量に特に制限は無いが、オキシム体（７）１モルに対して、好ましくは０．５〜２モル、より好ましくは０．８〜１．２モルであり、未反応物を低減する観点から、ほぼ等量で反応させることがさらに好ましい。
工程４は、反応を促進するために、塩基の存在下に実施してもよい。塩基としては、有機塩基や無機塩基が挙げられる。有機塩基としては、例えばトリエチルアミン、トリブチルアミン等のアミン類；ピリジン等の含窒素複素環式芳香族化合物等が挙げられる。無機塩基としては、例えば炭酸ナトリウム等のアルカリ金属炭酸塩；炭酸マグネシウム等のアルカリ土類金属炭酸塩；水酸化ナトリウム等のアルカリ金属水酸化物；水酸化マグネシウム等のアルカリ土類金属水酸化物等が挙げられる。これらの中でも、有機塩基が好ましく、アミン類、含窒素複素環式芳香族化合物がより好ましく、反応効率及び製造コストの観点から、トリエチルアミン、ピリジンがさらに好ましい。
工程４にて塩基を使用する場合、その使用量は、光重合開始剤（Ｉ）の収率及び製造コストの観点から、オキシム体（７）１モルに対して、好ましくは１〜５モル、より好ましくは１．５〜３モルである。
【００４２】
工程４は、溶媒の存在下に実施することが好ましい。溶媒としては、ｔ−ブチルメチルエーテル、エチルメチルエーテル、シクロペンチルメチルエーテル、テトラヒドロフラン（ＴＨＦ）等のエーテル類が好ましく挙げられる。
工程４の反応温度は、反応開始時は−５０〜５℃（好ましくは−１０〜５℃）とし、反応が進行するにしたがって、徐々に室温（１５〜２５℃程度）へ戻すことが好ましい。反応時間は、オキシム体（７）、エステル化剤（８）の種類及び使用量、並びに反応温度によっても異なるが、通常、好ましくは０．５〜１０時間、より好ましくは１〜５時間である。
工程４の実施形態に特に制限は無く、例えばオキシム体（７）及びエステル化剤（８）を適宜溶媒中で混合し、そこへ塩基を滴下し、滴下終了後、反応液の温度を徐々に室温へ戻して攪拌を続けることにより、本発明の光重合開始剤（Ｉ）を得ることができる。
反応終了後、得られた反応混合液から、抽出等の通常の有機化合物の分離手段によって、光重合開始剤（Ｉ）を得ることができる。適宜、蒸留、カラムクロマトグラフィー、再結晶等の、通常の有機化合物の精製手段によって精製することにより、光重合開始剤（Ｉ）の純度を高めることもできる。
【００４３】
こうして得られる本発明の光重合開始剤（Ｉ）は、カルバゾール骨格中の窒素原子に、長鎖アルキル基が置換しており、かつカルバゾール骨格の３位及び６位に特殊構造の置換基を有し、４０℃以下（特に室温：１０〜３５℃程度）にて液体である。そのため、光重合開始剤（Ｉ）は、光硬化性組成物中のエチレン性不飽和結合を有する化合物（特に（メタ）アクリロイルオキシ基を有する化合物）やエーテル結合及び／又はエステル結合を有する２５℃で液体の化合物との相溶性が高く、かつ溶剤（前記のエーテル結合及び／又はエステル結合を有する２５℃で液体の化合物を含む。）に対する溶解性が高く、光（特に波長４５０ｎｍ以下の短波長の光）に対する感度が高く、解像度及び現像性、ひいては深部硬化性に優れ、さらに基板との密着性が良好になるものと考えられる。また、該光重合開始剤（Ｉ）は、露光時の光により発生する分解物等による重合物の汚染や装置の汚染が無いため、例えば高精密部品の接着剤、封止材、シール材に用いられる光重合開始剤として有用である。
なお、特定化合物や溶剤に対する光重合開始剤（Ｉ）の相溶性や溶解性の高さは、感度、解像度及び現像性、ひいては深部硬化性の向上に寄与しているものと考えられ、カラーフィルタ用途においては重要な要素であると言える。特にカラーフィルタ用途においては、光重合開始剤が、エーテル結合及び／又はエステル結合を有する溶剤（特に、プロピレングリコールモノエチルエーテルアセテート等）１００質量部に対して、５質量部以上溶解することが好ましく、１０質量部以上溶解することがさらに好ましく、本発明の光重合開始剤（Ｉ）はかかる条件を満たしており、カラーフィルタ用光硬化性組成物に含有させる光重合開始剤、さらには高遮光性のブラックマトリックス用光硬化性組成物に含有させる光重合開始剤として適している。
【００４４】
次に、本発明の光重合開始剤（Ｉ）を含有する光硬化性組成物、該光硬化性組成物を用いたカラーフィルタ、パターン形成方法及び液晶表示装置について順に説明する。
［光硬化性組成物］
本発明の光硬化性組成物は、前記光重合開始剤（Ｉ）を１種以上含有するものである。本発明の光硬化性組成物には、さらに、エチレン性不飽和結合を有する化合物及び／又はバインダー樹脂、色材、そして必要に応じて、前記光重合開始剤（Ｉ）以外の光重合開始剤、分散剤、多官能モノマー、単官能モノマー、増感剤及び溶剤等を含有してもよく、こうして得られる光硬化性組成物は、カラーフィルタ用途に有用である。なお、該多官能モノマー及び単官能モノマーは、官能基がエチレン性不飽和結合を有していれば、エチレン性不飽和結合を有する化合物にもなり得る。
本発明の光硬化性組成物において、光重合開始剤（Ｉ）の含有量は、感度、解像度及び現像性の観点から、光硬化性組成物の固形分に対して、好ましくは２〜５０質量％、より好ましくは２〜３０質量％、さらに好ましくは４〜１５質量％である。
また、本発明の光硬化性組成物が、前記光重合開始剤（Ｉ）以外の光重合開始剤を含有する場合、前記光重合開始剤（Ｉ）以外の光重合開始剤の含有量は、本発明の効果を著しく阻害しない限り特に制限は無いが、光重合開始剤（Ｉ）１００質量部に対して、好ましくは１００質量部以下、より好ましくは５０質量部以下、より好ましくは２０質量部以下、さらに好ましくは１０質量部以下、特に好ましくは５質量部以下である。
【００４５】
（エチレン性不飽和結合を有する化合物）
エチレン性不飽和結合を有する化合物は、光重合開始剤（Ｉ）の存在下に光照射されることにより、重合反応を起こし、光硬化性組成物において、バインダーとなり得る化合物であり、形成された画素中で結着剤としての役割を果たし得る。エチレン性不飽和結合を有する化合物は、本発明の光硬化性組成物中に、好ましくは５〜６０質量％、より好ましくは１０〜４０質量％含有させる。この範囲であると、形成された画素と基板との密着性が良好となる傾向にある。なお、エチレン性不飽和結合を有する化合物は、後述するバインダー樹脂と併用してもよい。併用する場合、その合計含有量が前記範囲内であると好ましい。
エチレン性不飽和結合を有する化合物の具体例としては、（メタ）アクリル酸、クロトン酸、α−クロルアクリル酸等の不飽和モノカルボン酸類；マレイン酸、フマル酸、イタコン酸等の不飽和ジカルボン酸又はその無水物類；トリメリット酸、ピロメリット酸等の３価以上の不飽和多価カルボン酸又はその無水物類；スチレン、α−メチルスチレン、クロロスチレン、メトキシスチレン、ジビニルベンゼン、ビニルトルエン等の芳香族ビニル化合物；メチル（メタ）アクリレート、エチル（メタ）アクリレート、ｎ−プロピル（メタ）アクリレート、イソプロピル（メタ）アクリレート、ｎ−ブチル（メタ）アクリレート、ｓ−ブチル（メタ）アクリレート、ｔ−ブチル（メタ）アクリレート、２−エチルヘキシル（メタ）アクリレート、ラウリル（メタ）アクリレート、シクロヘキシル（メタ）アクリレート、ヒドロキシエチル（メタ）アクリレート、フェノキシエチル（メタ）アクリレート、メトキシエチル（メタ）アクリレート、ポリ（プロピルオキシ）プロピル（メタ）アクリレート、ビニル（メタ）アクリレート、エチレングリコールジ（メタ）アクリレート、ポリエチレングリコールジ（メタ）アクリレート、プロピレングリコールジ（メタ）アクリレート、ポリプロピレングリコールジ（メタ）アクリレート、１，６−ヘキサンジオールジ（メタ）アクリレート、トリメチロールプロパントリ（メタ）アクリレート、アリル（メタ）アクリレート、ベンジル（メタ）アクリレート等の、（多価）アルコールをα，β−不飽和カルボン酸でエステル化した化合物；２−アミノエチル（メタ）アクリレート、２−ジメチルアミノエチル（メタ）アクリレート、２−アミノプロピル（メタ）アクリレート、２−ジメチルアミノプロピル（メタ）アクリレート等の不飽和カルボン酸アミノアルキルエステル類；グリシジル（メタ）アクリレート等の不飽和カルボン酸グリシジルエステル類；酢酸ビニル、プロピオン酸ビニル、酪酸ビニル、安息香酸ビニル等のカルボン酸ビニルエステル類；ビニルメチルエーテル、ビニルエチルエーテル、アリルグリシジルエーテル、イソブチルビニルエーテル等の不飽和エーテル類；（メタ）アクリロニトリル、α−クロロアクリロニトリル、シアン化ビニリデン等のシアン化ビニル化合物；（メタ）アクリルアミド、α−クロロアクリルアミド、Ｎ−２−ヒドロキシエチル（メタ）アクリルアミド等の不飽和アミド類；マレイミド、Ｎ−フェニルマレイミド、Ｎ−シクロヘキシルマレイミド等の不飽和イミド類；１，３−ブタジエン、イソプレン、クロロプレン等の脂肪族共役ジエン類等が挙げられる。これらの中でも、本発明の光重合開始剤（Ｉ）との相溶性の観点から、（メタ）アクリロイルオキシ基を有する化合物が好ましい。
エチレン性不飽和結合を有する化合物は、１種を単独で使用してもよいし、２種以上を併用してもよい。
【００４６】
なお、エチレン性不飽和結合を有する化合物が、エーテル結合及び／又はエステル結合（好ましくはエーテル結合及びエステル結合）を持つエチレン性不飽和結合を有する化合物である場合、本発明の光重合開始剤（Ｉ）との相溶性により一層優れるため、本発明の光硬化性組成物において、後述する溶剤の量を低減する又は無溶剤とすることができるため、そのような化合物を用いることも好ましい。エチレン性不飽和結合を有する化合物として、エーテル結合及び／又はエステル結合を持つエチレン性不飽和結合を有する化合物を少なくとも１種用いる場合、溶剤の量は、光硬化性組成物全量に対して１０質量％以下のみでよく、さらには５質量％以下、さらには無溶剤とすることもできる。
【００４７】
（バインダー樹脂）
バインダー樹脂は、形成された画素中で結着剤としての役割を果たすものであり、基板と密着性が良好なものであれば、特に限定されるものではない。このようなバインダー樹脂は、本発明の光硬化性組成物の固形分中に、好ましくは５〜６０質量％、より好ましくは１０〜４０質量％含有させる。この範囲であると、形成された画素と基板との密着性が良好となる傾向にある。また、バインダー樹脂の重量平均分子量としては、形成された画素と基板との密着性の観点から、好ましくは３，０００〜１００，０００、より好ましくは５，０００〜５０，０００である。なお、本明細書において、重量平均分子量は、ゲル浸透クロマトグラフィー（ＧＰＣ）で測定したポリスチレン換算の値である。
なお、前述の通り、バインダー樹脂は、前記エチレン性不飽和結合を有する化合物と併用してもよい。
【００４８】
上記バインダー樹脂としては、一般的なカラーフィルタ用光硬化性組成物に用いられるバインダー樹脂と同様のものを用いることができる。具体的には、エチレン−酢酸ビニル共重合体、エチレン−塩化ビニル共重合体、ポリスチレン、アクリロニトリル−スチレン共重合体、ＡＢＳ樹脂、ポリメタクリル酸樹脂、エチレンメタクリル酸樹脂、ポリ塩化ビニル樹脂、塩素化塩化ビニル、ポリビニルアルコール、ポリエチレンテレフタレート、ポリブチレンテレフタレート、ポリカーボネート、ポリビニルアセタール、ポリエーテルエーテルケトン、ポリエーテルサルフォン、ポリフェニレンサルファイド、ポリアリレート、ポリビニルブチラール、エポキシ樹脂、フェノキシ樹脂、ポリイミド樹脂、ポリアミドイミド樹脂、ポリアミック酸樹脂、ポリエーテルイミド樹脂、フェノール樹脂、ユリア樹脂等が挙げられる。さらに、重合可能なモノマーであるメチル（メタ）アクリレート、エチル（メタ）アクリレート、ｎ−プロピル（メタ）アクリレート、イソプロピル（メタ）アクリレート、ｓ−ブチル（メタ）アクリレート、イソブチル（メタ）アクリレート、ｔ−ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、ｎ−デシル（メタ）アクリレート、スチレン、α−メチルスチレン、Ｎ−ビニル−２−ピロリドン、グリシジル（メタ）アクリレート、シクロヘキシル（メタ）アクリレート、ジシクロペンタニル（メタ）アクリレート、ジシクロペンタニルオキシエチル（メタ）アクリレート、フェニル（メタ）アクリレート、ベンジル（メタ）アクリレートの１種以上と、アクリル酸、メタクリル酸、アクリル酸の２量体（例えば、東亜合成化学（株）製、商品名「Ｍ−５６００」）、イタコン酸、クロトン酸、マレイン酸、フマル酸、ビニル酢酸、これらの酸無水物等の１種以上とを反応させて得られるポリマー又はコポリマー等が挙げられる。また、該コポリマーにグリシジル基又は水酸基を有するエチレン性不飽和化合物を付加させたポリマー等も挙げられる。
【００４９】
特に好ましいバインダー樹脂としては、カルボキシル基等の酸性官能基を有するアルカリ可溶性樹脂、例えば、アルカリ可溶性アクリル系樹脂を挙げることができる。カルボキシル基を有するアルカリ可溶性樹脂としては、カルボキシル基含有不飽和単量体と他の共重合可能なエチレン性不飽和単量体の共重合体が好ましく、さらに分子内にエポキシ基とエチレン性不飽和基とを併せ持つ化合物、例えばグリシジル（メタ）アクリレート等を付加させ、側鎖にエチレン性不飽和基を導入したものが好ましい。
上記カルボキシル基含有不飽和単量体としては、例えば、（メタ）アクリル酸、クロトン酸、マレイン酸、無水マレイン酸、コハク酸モノ［２−（メタ）アクリロイロキシエチル］、フタル酸モノ［２−（メタ）アクリロイロキシエチル］、ω−カルボキシポリカプロラクトンモノ（メタ）アクリレート等が好ましく、（メタ）アクリル酸が特に好ましい。なお、カルボキシル基含有不飽和単量体は、１種を単独で使用してもよいし、２種以上を併用してもよい。
上記エチレン性不飽和単量体としては、メチル（メタ）アクリレート、ｎ−ブチル（メタ）アクリレート、シクロヘキシル（メタ）アクリレート、イソボルニル（メタ）アクリレート、ジシクロペンタニル（メタ）アクリレート、アリル（メタ）アクリレート、スチレン、α−メチルスチレン、ベンジル（メタ）アクリレート、ヒドロキシエチル（メタ）アクリレート、２−ジメチルアミノエチル（メタ）アクリレート、２−エチルヘキシル（メタ）アクリレート、２−ヒドロキシル（メタ）エチルアクリレート、ジシクロペンテニル（メタ）アクリレート等、及びこれらのマクロモノマー類；Ｎ−メチルマレイミド、Ｎ−シクロヘキシルマレイミド、Ｎ−ベンジルマレイミド、Ｎ−フェニルマレイミド、Ｎ−メチルフェニルマレイミド等のＮ置換マレイミド類等を挙げることができる。なお、エチレン性不飽和単量体は、１種を単独で使用してもよいし、２種以上を併用してもよい。
【００５０】
（色材）
本発明の光硬化性組成物には、さらに色材を含有させて着色光硬化性組成物としてもよい。該色材としては、顔料、染料、天然色素等が挙げられる。色材は、１種を単独で使用してもよいし、２種以上を併用してもよい。色材は、色再現性、硬化性及び現像性の観点から、本発明の光硬化性組成物の固形分中に、好ましくは５〜６０質量％、より好ましくは５〜５０質量％含有させる。
顔料としては、有機顔料、無機顔料があるが、発色性及び耐熱性の観点から有機顔料が好ましい。有機顔料としては、例えばカラーインデックス（Ｃ.Ｉ.；Ｔｈｅ Ｓｏｃｉｅｔｙ ｏｆ Ｄｙｅｒｓ ａｎｄ Ｃｏｌｏｕｒｉｓｔｓ 発行）においてピグメント（Ｐｉｇｍｅｎｔ）に分類されている化合物（Ｃ．Ｉ．ピグメントブルー、Ｃ．Ｉ．ピグメントバイオレット、Ｃ．Ｉ．ピグメントグリーン、Ｃ．Ｉ．ピグメントレッド、Ｃ．Ｉ．ピグメントイエロー、Ｃ．Ｉ．ピグメントオレンジ等）を挙げることができる。
なお、色材は、以下の分散剤によって、より均一に分散されていることが好ましい。
【００５１】
（分散剤）
分散剤としては、上記色材を均一に分散することができるものであればよく、公知の分散剤を使用することができる。具体的には、変性ポリウレタン、変性ポリアクリレート、変性ポリエステル、変性ポリアミド等の高分子分散剤、リン酸エステル、アルキルアミン、ポリオキシエチレンアルキルフェニルエーテル等の界面活性剤や顔料誘導体を挙げることができる。これらの中でも、高分子分散剤が好ましく、具体的な市販品の商品名としては、ＥＦＫＡ−４０４６、ＥＦＫＡ−４０４７、ＥＦＫＡポリマー１０、ＥＦＫＡポリマー４００、ＥＦＫＡポリマー４０１、ＥＦＫＡポリマー４３００、ＥＦＫＡポリマー４３３０（以上、チバ・スペシャルティ・ケミカルズ（株）製）、Ｄｉｓｐｅｒｂｙｋ１１１、Ｄｉｓｐｅｒｂｙｋ１６１、Ｄｉｓｐｅｒｂｙｋ１６５、Ｄｉｓｐｅｒｂｙｋ１６７、Ｄｉｓｐｅｒｂｙｋ１８２、Ｄｉｓｐｅｒｂｙｋ２０００、Ｄｉｓｐｅｒｂｙｋ２００１（以上、ビックケミー・ジャパン（株）製）、ＳＯＬＳＰＥＲＳＥ２４０００、ＳＯＬＳＰＥＲＳＥ２７０００、ＳＯＬＳＰＥＲＳＥ２８０００（以上、ルーブリゾール社製）、アジスパー（登録商標）ＰＢ８２１、ＰＢ８２２（味の素ファインテクノ（株）製）等が挙げられる。
【００５２】
本発明の光硬化性組成物に分散剤を含有させる場合、その含有量としては、上述の色材を均一に分散することができるものであれば特に限定されるものではないが、色材の分散性、光硬化性組成物の現像性、及び未露光箇所での現像残渣の低減の観点から、光硬化性組成物の固形分全量に対して、好ましくは０．５〜３０質量％、より好ましくは１〜２０質量％である。
なお、色材（特に顔料）と分散剤は、色材の分散量及び分散性の観点から、後述の溶剤中で混合することにより、分散液としてから使用するのが好ましい。
【００５３】
（多官能モノマー）
本発明の光硬化性組成物に適宜含有させてもよい多官能モノマーとしては、上記バインダー樹脂と相溶性のある（メタ）アクリロイルオキシ基を有するモノマー、具体的には二官能（メタ）アクリレート及び三官能以上の（メタ）アクリレート等が好ましく挙げられる。多官能モノマーは１種を単独で使用してもよいし、２種以上を併用してもよい。
二官能（メタ）アクリレートとしては、例えば、１，４−ブタンジオール（メタ）アクリレート、ネオペンチルグリコールジ（メタ）アクリレート、１，６−へキサンジオールジ（メタ）アクリレート、ポリプロピレングリコールジ（メタ）アクリレート、トリエチレングリコールジ（メタ）アクリレート、ポリエチレングリコールジ（メタ）アクリレート、ビスフェノールＡジ（メタ）アクリレート等が挙げられる。
また、三官能以上の（メタ）アクリレートとしては、例えば、トリメチロールプロパントリ（メタ）アクリレート、トリメチロールエタントリ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート（ＤＰＨＡ）、ジペンタエリスリトールペンタ（メタ）アクリレートや、カルボン酸変性ジペンタエリスリトールペンタ（メタ）アクリレート等のカルボキシル基含有多官能（メタ）アクリレートが挙げられる。
【００５４】
本発明の光硬化性組成物に多官能モノマーを含有させる場合、その含有量は、光硬化性組成物の固形分全量に対して、好ましくは３〜５０質量％である。この範囲であれば、充分に光硬化が進行するため、アルカリ現像時に露光部分が溶出する恐れがなくなり、且つアルカリ現像性が良好である。
【００５５】
（単官能モノマー）
本発明の光硬化性組成物に適宜含有させてもよい単官能モノマーとしては（メタ）アクリレート類が好ましく、例えば、アリル（メタ）アクリレート、ベンジル（メタ）アクリレート、ブトキシエチル（メタ）アクリレート、ブトキシエチレングリコール（メタ）アクリレート、シクロヘキシル（メタ）アクリレート、ジシクロペンタニル（メタ）アクリレート、２−エチルヘキシル（メタ）アクリレート、グリセロール（メタ）アクリレート、グリシジル（メタ）アクリレート、２−ヒドロキシエチル（メタ）アクリレート、２−ヒドロキシプロピル（メタ）アクリレート、イソボニル（メタ）アクリレート、イソデキシル（メタ）アクリレート、イソオクチル（メタ）アクリレート、ラウリル（メタ）アクリレート、２−メトキシエチル（メタ）アクリレート、メトキシエチレングリコール（メタ）アクリレート、フェノキシエチル（メタ）アクリレート、ステアリル（メタ）アクリレート等が挙げられる。
【００５６】
（増感剤）
さらに、本発明の光硬化性組成物には、必要に応じて増感剤を含有させてもよい。増感剤は、本発明の光硬化性組成物を基板上に塗布した後、露光した際に、照射されたエネルギーを吸収し、その吸収したエネルギーを上記本発明の光重合開始剤の反応開始に寄与させる役割を担う物質である。
増感剤としては、具体的には、４，４'−ビス（ジエチルアミノ）ベンゾフェノン、４，４'−ビス（ジメチルアミノ）ベンゾフェノン、４−メチル−４'−ジエチルアミノベンゾフェノン、４−メトキシ−４'−ジエチルアミノベンゾフェノン、４，４'−ビス（ジプロピルアミノ）ベンゾフェノン、４，４'−ビス（ジイソプロピルアミノ）ベンゾフェノン等が挙げられる。これらは、１種を単独で使用してもよいし、２種以上を併用してもよい。
本発明の光硬化性組成物に増感剤を含有させる場合、その含有量としては、光硬化性組成物の固形分全量に対して、好ましくは１〜１０質量％である。
【００５７】
（溶剤）
本発明の光硬化性組成物には、色材を分散させるために溶剤を含有していてもよい。該溶剤としては、一般的なカラーフィルタ用光硬化性組成物に用いられるものであれば特に限定されるものではない。具体的には、エチレングリコールモノメチルエーテル、エチレングリコールモノエチルエーテル、プロピレングリコールモノメチルエーテル、ジエチレングリコールモノエチルエーテル、ジエチレングリコールジメチルエーテル、ジエチレングリコールジエチルエーテル、ジプロピレングリコールジメチルエーテル等の（モノ又はポリ）アルキレングリコール（モノ又はポリ）アルキルエーテル類、及びこれらのアセテート類；プロピレングリコールジアセテート、１，３−ブチレングリコールジアセテート等のジアセテート類；テトラヒドロフラン等のエーテル類；メチルエチルケトン、シクロヘキサノン、２−ヘプタノン等のケトン類；２−ヒドロキシプロピオン酸メチル、３−ヒドロキシプロピオン酸エチル、酢酸エチル、ｎ−ブチルアセテート、イソブチルアセテート、酪酸イソブチル、酪酸ｎ−ブチル、３−メトキシプロピオン酸エチル、３−エトキシプロピオン酸エチル、３−メトキシブチルアセテート、乳酸エチル、シクロヘキサノールアセテート等のエステル類；トルエン、キシレン等の芳香族炭化水素類等を挙げることができる。溶剤は、１種を単独で使用してもよいし、２種以上を併用してもよい。
【００５８】
これらの中でも、相溶性や溶解性、顔料分散性及び塗布性の観点からは、エーテル結合及び／又はエステル結合を有する２５℃で液体の化合物、具体的にはプロピレングリコールモノメチルエーテルアセテート、３−メトキシブチルアセテート、エチレングリコールモノメチルエーテル、ジエチレングリコールジエチルエーテルが好ましく、エーテル結合及びエステル結合を有する２５℃で液体の化合物がより好ましい。
本発明の光硬化性組成物に溶剤を含有させる場合、その含有量に特に制限はない。本発明においては、たとえ溶剤を含有させなくても、顔料分散性が良好であり、レジスト塗布特性（面内均一性）を良好なものとすることができる。溶剤を含有させる場合でも、光硬化性組成物全量の１０質量％以下とすることも可能であり、不要な溶剤を低減することができる。なお、通常どおり、５０〜９０質量％程度の溶剤を含有させてもよい。
なお、本発明の光重合開始剤は、エーテル結合及び／又はエステル結合を有する２５℃で液体の化合物との相溶性に優れているため、上記溶剤がエーテル結合及び／又はエステル結合を有する２５℃で液体の化合物であれば、光硬化性組成物における溶剤の含有量を大幅に低減することもできる。その場合、本発明の光硬化性組成物中におけるエーテル結合及び／又はエステル結合を有する２５℃で液体の化合物の含有量は、光重合開始剤（Ｉ）１質量部に対して好ましくは５〜１００質量部の範囲で任意に選択し得るため、必要に応じて、光重合開始剤（Ｉ）１質量部に対して５〜２０質量部程度、さらには５〜１０質量部程度の少ない量とすることも可能である。
【００５９】
（その他の成分）
本発明の光硬化性組成物には、さらに必要に応じて、無機充填剤；密着促進剤；凝集防止剤；重合停止剤；連鎖移動剤；レベリング剤；可塑剤；消泡剤；シランカップリング剤；紫外線吸収剤等を含有させてもよい。
【００６０】
［カラーフィルタ］
カラーフィルタの製造方法には、色材を含有する本発明の光硬化性組成物を用い、フォトリソグラフィー法により、孔部を有する着色層（パターン）を形成する方法を利用することが好ましい。この方法であれば、例えば上記露光の際に、エネルギーの回折等が生じた場合であっても、その影響を受けにくいものとすることができる。従って、着色層に微細なパターン状に孔部が形成された、高精細なカラーフィルタとすることが可能となる。
【００６１】
（パターン形成方法）
パターン形成方法として、本発明の光硬化性組成物を用いて、フォトリソグラフィー法により行う方法を説明する。その方法については、着色層に孔部を形成することが可能な方法であれば特に制限されるものではない。例えば、本発明の光硬化性組成物を基板に塗布し、乾燥した後、開口部と遮蔽部とが設けられたフォトマスク等を用いて、エネルギーを照射することにより露光し、次いで現像を行うことによりパターンを形成する。なお、これを複数回繰り返すことにより、例えば赤色、緑色、青色それぞれのパターンを基板上に形成し、次いで、酸化インジウムスズ（ＩＴＯ）等の透明電極膜を形成することにより、カラーフィルタを製造することができる。
前記光硬化性組成物の塗布方法に特に制限はなく、例えばスピンコート法やスプレーコート、ディップコート、ロールコート、ビードコート、バーコート等の公知の塗布方法に利用できる。塗布後の乾燥は、通常、好ましくは５０〜１５０℃で１５秒〜１０分行う。
露光の際に用いられる光源としては、一般的に着色層の形成の際に用いられている光源と同様とすることができるが、超高圧水銀ランプ、低圧水銀ランプ、メタルハライドランプ等、紫外部に高輝線を有するランプが好ましい。これにより、上記光硬化性組成物の特性をより効果的に発揮させることが可能となる。
また、前記光硬化性組成物を現像する方法としては、不要部分の光硬化性組成物を除去することが可能であれば、その方法等は特に限定されるものではなく、一般的なカラーフィルタの製造の際に行われる現像方法と同様とすることができる。ここで、例えば、現像液の種類、現像液の濃度、現像液や洗浄水の圧力等を最適化することにより、より微細なパターン状に孔部を形成することが可能となる。
【００６２】
なお、本工程に用いられる基板としては、一般的なカラーフィルタに用いられる基板（透明基板）と同様のものを用いることができる。具体的には、石英ガラス、無アルカリガラス、合成石英板等の可撓性のない透明なリジッド材、あるいは、透明樹脂フィルム、光学用樹脂板等の可撓性を有する透明なフレキシブル材が挙げられる。
基板の厚みは、特に限定されるものではないが、本発明のカラーフィルタの用途に応じて、例えば１００μｍ〜１ｍｍ程度のものを使用することができる。
カラーフィルタの製造においては、例えば、遮光部を形成する遮光部形成工程、上記着色層上にオーバーコート層を形成する工程等、必要に応じて適宜、他の工程を有していてもよい。
【００６３】
［液晶表示装置］
本発明の液晶表示装置は、前記した本発明のカラーフィルタと対向基板と、前記カラーフィルタと前記対向基板との間に形成された液晶層とを有するものであり、その構成は特に制限されるものではなく、公知のカラーフィルタが用いられた液晶表示装置と同じ構成をとることができる。
例えば、図１に示すように、本発明の液晶表示装置４０は、得られたカラーフィルタ１０（表示側基板）と、ＴＦＴアレイ基板（液晶駆動側基板）を有する対向基板２０を対向させ、両基板の内面側周縁部をシール剤により接合すると、両基板は所定距離のセルギャップを保持した状態で貼り合わされる。そして、基板間の間隙部に液晶を満たして密封し、液晶層３０とすることにより、液晶パネルに属するアクティブマトリックス方式のカラー液晶表示装置が得られる。なお、ここで、本発明のカラーフィルタ１０は透明基板１、遮光部２及び着色層３を有する。
液晶表示装置の駆動方式に特に制限はなく、一般的に液晶表示装置に用いられている駆動方式を採用することができる。例えば、ＴＮ方式、ＩＰＳ方式、ＯＣＢ方式及びＭＶＡ方式等が挙げられる。また、液晶層を構成する液晶としては、液晶表示装置の駆動方式等に応じて、誘電異方性の異なる各種液晶及びこれらの混合物を用いることができる。
【実施例】
【００６４】
次に、本発明を実施例により、さらに詳細に説明するが、本発明は、これらの例によって何ら限定されるものではない。
【００６５】
＜実施例１＞
（工程１）
【化１４】
2012072102.tif 000015
カルバゾール１．０ｇ（６ｍｍｏｌ）と１−ブロモテトラデカン１．７ｇ（６ｍｍｏｌ）とを、テトラヒドロフラン（ＴＨＦ）４．５ｍｌとジメチルホルムアミド（ＤＭＦ）１．５ｍｌの混合溶媒６ｍｌに溶解させ、そこへ水素化ナトリウムの鉱油混合物０．３１５ｇ（水素化ナトリウム含有量：５５質量％）を少しずつ添加した。その後、室温で２４時間攪拌した。
反応終了後、メタノール、塩酸を添加し、固体を析出させた。得られた固体を、水、メタノールで順次洗浄し、白色固体である上記化合物（ｉ）２．１ｇ（収率１００％）を得た。
【００６６】
（工程２）
【化１５】
2012072102.tif 000016
化合物（ｉ）１．８ｇ（５．０ｍｍｏｌ）をジクロロメタン１０ｍｌに溶解させ、氷浴で冷却しながら塩化アルミニウム０．８ｇ（６．０ｍｍｏｌ）を２０分かけて添加した。そこへ、２−メチルベンゾイルクロリド０．９ｇ（６．０ｍｍｏｌ）を２０分かけて添加し、徐々に室温に戻してから１時間攪拌した。
その後、再び氷浴で冷却しながら塩化アルミニウム１．６ｇ（１２ｍｍｏｌ）を２０分かけて添加した。そこへ、コハク酸モノエチルクロリド１．６ｇ（１２ｍｍｏｌ）を２０分かけて添加し、徐々に室温に戻してから一晩攪拌した。
反応終了後、氷水に反応溶液を投入し、酢酸エチルで抽出した後、水、飽和炭酸水素ナトリウム水溶液、及び飽和食塩水で順次洗浄した後、溶媒を留去した。
シリカゲルカラムクロマトグラフィー（溶出液；ジクロロメタン→ノルマルヘキサン：酢酸エチル＝２：１）により化合物を単離し、淡黄色固体の化合物（ii）０．８ｇ（収率３２％）を得た。
【００６７】
（工程３）
【化１６】
2012072102.tif 000017
塩化ヒドロキシルアミン０．０７ｇ（１．０ｍｍｏｌ）、酢酸ナトリウム０．１０ｇ（１．２ｍｍｏｌ）を水３ｍｌに溶解させ、そこへ前記化合物（ii）０．６ｇ（１．０ｍｍｏｌ）及びエタノール１０ｍｌを添加し、７時間還流させた。
反応終了後、反応溶液の溶媒を留去し、得られた固体を水で洗浄した後、ＴＨＦに溶解させ、硫酸マグネシウムで乾燥し、溶媒を留去することにより、淡黄色液体の化合物（iii）０．３７ｇ（収率６０％）を得た。
【００６８】
（工程４）
【化１７】
2012072102.tif 000018
化合物（iii）０．３７ｇ（０．６ｍｍｏｌ）をｔ−ブチルメチルエーテル４ｍｌに溶解させ、アセチルクロリド０．０５ｇ（０．６ｍｍｏｌ）を添加し、氷浴で冷却しながらトリエチルアミン０．１２ｍｌ（０．８６ｍｍｏｌ）を滴下した。その後、徐々に室温に戻しながら３時間攪拌した。
反応終了後、氷水に反応溶液を投入し、酢酸エチルで抽出した後、水、飽和炭酸水素ナトリウム水溶液、及び飽和食塩水で順次洗浄し、硫酸マグネシウムで乾燥してから溶媒を留去した。
シリカゲルカラムクロマトグラフィー（溶出液；ジクロロメタン→ノルマルヘキサン：酢酸エチル＝２：１）により化合物を単離し、淡黄色液体の化合物（iv）０．２ｇ（収率５０％）を得た。
【００６９】
＜試験例１、比較試験例１及び２＞相溶性及び感度試験
三官能アクリレート「Ｍ−３０５」（商品名、東亞合成（株）製）１００質量部に、実施例１で得た光重合開始剤（化合物（iv）；試験例１用）、下記「ＩＲＧＡＣＵＲＥ  ＯＸＥ０２」（チバ・スペシャルティ・ケミカルズ（株）製、比較試験例１用。以下、「ＯＸＥ０２」と略称することがある。）又は下記「Ｎ−１９１９」（（株）ＡＤＥＫＡ製、比較試験例２用）を５質量部添加した。ここで、目視により、得られた混合物中の固体の有無を確認し、エチレン性不飽和結合を有する化合物（特に（メタ）アクリロイルオキシ基を有する化合物）との相溶性の指標とした。結果を表１に示す。次いで、前記混合物をクロロホルムで溶解することにより、光硬化性組成物を調製した。
得られた光硬化性組成物を各々、クロムをスパッタしたガラス基板上にスピンコートし塗布した。
こうして得られた塗布膜にＵＶを露光しながら、赤外分光装置で８１０ｃｍ-1のピークの減少量を経時的に記録し、二重結合の消失がどの程度進行しているか（反応率）を確認し、感度の指標とした。結果を表１に示す。
【００７０】
【化１８】
2012072102.tif 000019
【００７１】
【表１】
2012072102.tif 000020
【００７２】
表１より、本発明の光重合開始剤（Ｉ）は、エチレン性不飽和二重結合を有する化合物、特に多官能（メタ）アクリレートとの相溶性が高く、無溶剤の光重合開始剤を調製することも可能である。同時に、本発明の光重合開始剤（Ｉ）を含有する光硬化性組成物は、従来の光重合開始剤を含有する光硬化性組成物に比べて、より高感度であることが分かる。
【００７３】
＜試験例２、比較試験例３及び４＞溶剤に対する溶解性試験
プロピレングリコールモノエチルエーテルアセテート（ＰＧＭＥＡ）、メタノール、３−メトキシ−３−メチル−１−ブチルアセテート（ＭＭＢＡ）、メチルイソブチルケトン（ＭＩＢＫ）、クロロホルムそれぞれ１００質量部に対する光重合開始剤の溶解量を調査し、下記評価基準に従って溶解性を評価した。結果を表２に示す。
Ａ：１０質量部以上溶解した。
Ｂ：５質量部以上、１０質量部未満の範囲で溶解した。
Ｃ：２質量部以上、５質量部未満の範囲で溶解した。
Ｄ：２質量部未満しか溶解しなかった。
ここで、「溶解した」とは、目視により固体が見えない状態を指す。
【００７４】
【表２】
2012072102.tif 000021
【００７５】
表２より、従来の光重合開始剤に比べ、本発明の光重合開始剤（Ｉ）は、各種溶剤に対する溶解性、特にエーテル結合及び／又はエステル結合を有する２５℃で液体の化合物に対する溶解性に優れていることがわかる。
また、比較試験例４で使用した光重合開始剤「Ｎ−１９１９」は、比較試験例３で使用した光重合開始剤「ＯＸＥ０２」に比べ、溶解性が高くなっている。これは、「Ｎ−１９１９」は、「ＯＸＥ０２」の構造に置換基を付与することによって溶解性を高めたものだからである。試験例２で使用した化合物（iv）は、この「Ｎ−１９１９」よりも溶剤への溶解性が高く、より一層優れた光重合開始剤である。
【００７６】
＜製造例１＞バインダー樹脂の製造
ベンジルメタクリレート３０質量部、スチレン３８質量部、メタクリル酸１８質量部及びｔ−ブチルパーオキシ−２−エチルヘキサノエート（日油（株）製の「パーブチルＯ」）１０質量部の混合液を、プロピレングリコールモノエチルエーテルアセテート１５０質量部を入れた重合槽中へ、窒素気流下、１００℃で３時間かけて滴下した。滴下終了後、さらに１００℃で３時間加熱し、重合体溶液を得た。
得られた重合体溶液に、グリシジルメタクリレート１４質量部、トリエチルアミン０．２質量部及びｐ−メトキシフェノール０．０５質量部を添加し、１１０℃で１０時間加熱することによりバインダー樹脂を調製した。
得られたバインダー樹脂の固形分濃度は３８質量％、酸価は７５ｍｇＫＯＨ／ｇ、重量平均分子量は１０，０００であった。
【００７７】
＜製造例２＞青色顔料分散液の調製
【表３】
2012072102.tif 000022
表３に記載の各成分を各配合量で混合し、直径０．３ｍｍジルコニアビーズを用いペイントシェーカー（浅田鉄工（株）製）で３時間分散させ、青色顔料分散液（固形分濃度：２１質量％）を調製した。
【００７８】
＜製造例３＞赤色顔料分散液の調製
【表４】
2012072102.tif 000023
表４に記載の各成分を各配合量で混合し、直径０．３ｍｍジルコニアビーズを用いペイントシェーカー（浅田鉄工（株）製）で３時間分散させ、赤色顔料分散液（固形分濃度：２１質量％）を調製した。
【００７９】
＜製造例４＞緑色顔料分散液の調製
【表５】
2012072102.tif 000024
表５に記載の各成分を各配合量で混合し、直径０．３ｍｍジルコニアビーズを用いペイントシェーカー（浅田鉄工（株）製）で３時間分散させ、緑色顔料分散液（固形分濃度：２１質量％）を調製した。
【００８０】
以下の実施例において、感度、解像度、現像性及び密着性の評価を以下の通りに実施した。
（感度）
露光工程において、露光量を１００ｍＪ／ｃｍ2又は２００ｍＪ／ｃｍ2とし、光が照射された領域の現像処理及びポストベーク後の膜厚が、露光前の膜厚１００％に対して９５％以上であった場合に「膜厚が十分」であるとし、下記評価基準に従って評価した。
Ａ：露光量１００ｍＪ／ｃｍ2であれば、十分な膜厚が得られた。
Ｂ：露光量１００ｍＪ／ｃｍ2では不十分だが、露光量２００ｍＪ／ｃｍ2であれば十分な膜厚が得られた。
なお、膜厚は、触針式膜厚測定器「ＳＵＲＦＣＯＲＤＥＲ  ＥＴ４０００Ａ」（（株）小坂研究所製）を用いて測定した。
（解像度）
下記評価基準に従って、解像度を評価した。
ａ：露光現像時において、線幅１０μｍ未満でも良好にパターンを得られた。
ｂ：線幅１５〜２０μｍであれば良好なパターンを得られた。
（現像性）
露光時において、未露光部（光が照射されなかった部分）の残渣を観察し、下記評価基準に従って、現像性を評価した。
○：残渣を全く確認できなかった。
×：残渣を確認できた。
（密着性）
現像後に流されずに密着していた独立パターンの線幅を調査し、下記評価基準に従って、密着性を評価した。
◎：線幅を５μｍ以下としても、良好な孤立パターンが得られた。
○：線幅６〜１０μｍとすれば、良好な孤立パターンを得られた。
【００８１】
＜実施例２＞青色光硬化性樹脂組成物の調製及びパターン形成
【表６】
2012072102.tif 000025
表６に記載の各成分を各配合量で混合し、ディゾルバーで１時間攪拌し、青色光硬化性樹脂組成物を調製した。
得られた青色光硬化性樹脂組成物をガラス基板上にスピンコートし、８０℃で３分間加熱することにより、青色光硬化樹脂組成物の塗膜を形成した。得られた塗膜を、所定線幅のマスクを通して、塗膜側から光源として高圧水銀灯にて露光した後、１００倍に希釈したディスパーズＨ（ヘンケル社製）を用いてスプレー現像を行い、現像終了後、２３０℃で３０分ポストベークし、パターンを形成した。
感度、解像度、現像性及び密着性の評価結果を表９に示す。
【００８２】
＜比較例１、２＞青色光硬化性樹脂組成物の調製及びパターン形成
実施例２において、実施例１で得た化合物（iv）の代わりに、前記「ＩＲＧＡＣＵＲＥ  ＯＸＥ０２」（チバ・スペシャルティ・ケミカルズ（株）製）又は前記「Ｎ−１９１９」（（株）ＡＤＥＫＡ製）を用いたこと以外は同様にして青色光硬化性樹脂組成物を調製し、パターンを形成した。
感度、解像度、現像性及び密着性の評価結果を表９に示す。
【００８３】
＜実施例３＞赤色光硬化性樹脂組成物の調製及びパターン形成
【表７】
2012072102.tif 000026
表７に記載の各成分を各配合量で混合し、ディゾルバーで１時間攪拌し、赤色光硬化性樹脂組成物を調製した。
得られた赤色光硬化性樹脂組成物について、実施例２と同様の操作を行うことにより、パターンを形成した。
感度、解像度、現像性及び密着性の評価結果を表９に示す。
【００８４】
＜比較例３、４＞赤色光硬化性樹脂組成物の調製及びパターン形成
実施例３において、実施例１で得た化合物（iv）の代わりに、前記「ＩＲＧＡＣＵＲＥ  ＯＸＥ０２」（チバ・スペシャルティ・ケミカルズ（株）製）又は前記「Ｎ−１９１９」（（株）ＡＤＥＫＡ製）を用いたこと以外は同様にして赤色光硬化性樹脂組成物を調製し、パターンを形成した。
感度、解像度、現像性及び密着性の評価結果を表９に示す。
【００８５】
＜実施例４＞緑色光硬化性樹脂組成物の調製及びパターン形成
【表８】
2012072102.tif 000027
表８に記載の各成分を各配合量で混合し、ディゾルバーで１時間攪拌し、緑色光硬化性樹脂組成物を調製した。
得られた緑色光硬化性樹脂組成物について、実施例２と同様の操作を行うことにより、パターンを形成した。
感度、解像度、現像性及び密着性の評価結果を表９に示す。
【００８６】
＜比較例５、６＞緑色光硬化性樹脂組成物の調製及びパターン形成
実施例４において、実施例１で得た化合物（iv）の代わりに、前記「ＩＲＧＡＣＵＲＥ  ＯＸＥ０２」（チバ・スペシャルティ・ケミカルズ（株）製）又は前記「Ｎ−１９１９」（（株）ＡＤＥＫＡ製）を用いたこと以外は同様にして緑色光硬化性樹脂組成物を調製し、パターンを形成した。
感度、解像度、現像性及び密着性の評価結果を表９に示す。
【００８７】
【表９】
2012072102.tif 000028
【００８８】
表９より、本発明の光重合開始剤（Ｉ）を含有する光硬化性組成物は、従来の光重合開始剤を含有する光硬化性組成物と同等の現像性を有し、また、感度、解像度及び密着性については、従来の光重合開始剤を含有する光硬化性組成物より優れていることがわかる。このことより、本発明の光重合開始剤（Ｉ）を含有する光硬化性組成物は、深部硬化性に優れていると言える。
【００８９】
＜試験例３〜５、比較試験例５〜７＞重量変化率試験
表１０に示すエチレン性不飽和二重結合を有する化合物又はバインダー樹脂１００質量部に、光重合開始剤２質量部を添加した樹脂組成物を調製した。
該樹脂組成物０．５ｇ程度をアルミニウム製のテストピースに採取し、３０００ｍＪ／ｃｍ2の紫外線を照射することによって硬化させて得た硬化物の重量を測定した。次いで、該硬化物を、空気雰囲気下、常圧及び１５０℃の恒温槽に２４時間放置した後、室温に戻してから重量を測定した。恒温槽に放置する前の硬化物の重量に対する、恒温槽に放置した後の硬化物の重量の減少率を算出した。
なお、前記ＯＸＥ０２と前記Ｎ-１９１９は、いずれもエチレン性不飽和二重結合を有する化合物又はバインダー樹脂との相溶性に乏しく、試験を行うことができなかった。
【００９０】
【表１０】
2012072102.tif 000029
【００９１】
表１０より、本発明の光重合開始剤（Ｉ）であれば、硬化物を加熱した後の重量変化率が極めて小さく、硬化物からのアウトガス発生量が少なく、経時安定性及び耐熱性に優れていることが分かる。そのため、一方、比較試験例５〜７のように、従来の光重合開始剤であると、硬化物を加熱した後の重量の減少率が大きく、本発明の課題を解決することができていない。
【産業上の利用可能性】
【００９２】
本発明の光重合開始剤（Ｉ）は、光（特に波長４５０ｎｍ以下の短波長の光）に対する感度が高いため、薄膜化することが可能であり、低コストで高品質のパターンを形成することができること、さらに、エチレン性不飽和結合を有する化合物（特に（メタ）アクリロイルオキシ基を有する化合物）との相溶性や溶剤に対する溶解性が高いことより、カラーフィルタ用光硬化性組成物に含有させる光重合開始剤、さらには高遮光性のブラックマトリックス用光硬化性組成物に含有させる光重合開始剤として有用である。
また、本発明の光重合開始剤（Ｉ）を含有する光硬化性組成物は、硬化後のアウトガス発生量が極めて少なく、経時安定性及び耐熱性に優れているため、接着剤、封止材、シール材用として、特に高精密部品用の接着剤、封止材、シール材用としても有用である。
【符号の説明】
【００９３】
１  透明基板
２  遮光部
３  着色層
１０  カラーフィルタ
２０  対向基板
３０  液晶層
４０  液晶表示装置
【図１】
2012072102.tif 000032